"メタクリロイル基を含むアクリル樹脂組成物を熱硬化させる際に、A下記一般式1で表される1分子中にメタクリロイル基を2個以上有する有機化合物と、一般式1中、Xは、メチル基を1個以上有する基Bケイ素原子に結合した水素原子を1分子中に1個以上有するシロキサン系化合物と、C白金化合物と、を必須成分として含む熱硬化性アクリル樹脂組成物。A成分の一般式1中のXが、メチル基を1個以上有する鎖状または環状脂肪族炭化水素基である請求項1に記載の熱硬化性アクリル樹脂組成物。A成分の一般式1中のXが、式a1または式a2で表される基である請求項1または請求項2に記載の熱硬化性アクリル樹脂組成物。熱硬化性アクリル樹脂組成物を熱硬化させる際、全質量に対してA成分を5~99質量、B成分を1~90質量、C成分を0.01~5質量含む請求項1~3のいずれかに記載の熱硬化性アクリル樹脂組成物。請求項1~4のいずれか一項に記載の熱硬化性アクリル樹脂組成物を、加熱することによって得られる熱硬化性アクリル樹脂硬化物。本発明は、上記事情に鑑みてなされたもので、樹脂原料が十分な相溶性を有し、反応に伴う析出物がなく、酸素が存在する空気環境下でも硬化物表面にべとつき感の無い光学材料として利用できる透明性と耐熱着色性を有した硬化物を形成することができる熱硬化性アクリル樹脂組成物、及びその硬化物を提供することを目的とする。本発明は、上記目的を達成するために鋭意検討を行った結果、メタクリロイル基を含むアクリル樹脂組成物を熱硬化させる際に、A下記一般式1で表される1分子中にメタクリロイル基を2個以上有する有機化合物と、一般式1中、Xは、メチル基を1個以上有する基Bケイ素原子に結合した水素原子を1分子中に1個以上有するシロキサン系化合物と、C白金化合物と、を必須成分とする熱硬化性アクリル樹脂組成物を用いることにより、上記特性を有する硬化物が得られることを見出し、本発明を完成させるに至った。即ち、本発明は、メタクリロイル基を含むアクリル樹脂組成物を熱硬化させる際に、A上記一般式1で表される1分子中にメタクリロイル基を2個以上有する有機化合物Xは、メチル基を1個以上有する基と、Bケイ素原子に結合した水素原子を1分子中に1個以上有するシロキサン系化合物と、C白金化合物と、を必須成分として含む熱硬化性アクリル樹脂組成物を提供する。また、本発明の熱硬化性アクリル樹脂組成物において、前記A成分のXが、メチル基を1個以上有する鎖状または環状脂肪族炭化水素基であることが好ましい。また、本発明の熱硬化性アクリル樹脂組成物において、前記A成分のXが、式a1または式a2で表される基であることが好ましい。また、本発明の熱硬化性アクリル樹脂組成物を熱硬化させる際、全質量に対してA成分を5~99質量、前記B成分を1~90質量、C成分を0.01~5質量含むことが好ましい。また、本発明は上記の熱硬化性アクリル樹脂組成物を加熱することによって得られる熱硬化性樹脂硬化物を提供する。本発明の熱硬化性アクリル樹脂組成物は、樹脂原料が十分な相溶性を有し、反応に伴う析出物がなく、酸素が存在する空気環境下でも硬化物表面にべとつき感の無い硬化物を形成することができる。且つ得られる硬化物は、透明性、耐熱着色性に優れ、硬度が高い。従って、硬化物は、レンズ材料、光学デバイスもしくは光学部品用封止材、ディスプレイ材料等の各種の光学用材料、電子デバイス若しくは電子部品用絶縁材料、さらにはコーティング材料として使用できる。以下、本発明についてさらに詳しく説明する。本発明は、メタクリロイル基を含むアクリル樹脂組成物を熱硬化させる際に、下記のA~C成分を含有し、必要に応じてその他の任意成分をさらに含有してなるものである。A成分本発明のA成分である1分子中にメタクリロイル基を合計2個以上有する有機化合物は、アクリル樹脂とB成分およびC成分とを相溶化させ均一透明な樹脂硬化物を与える機能を有するものである。前記メタクリロイル基は、1分子中に合計2~6個有することが好ましく、2~4個有することがより好ましい。本発明で用いるA成分は、上記要件を満たすものであれば特に限定されないが、下記一般式で表される1分子中にメタクリロイル基を2個以上有する有機化合物である。一般式1中、Xは、メチル基を1個以上有する基ここで、一般式1中Xが、下記式a1または式a2で表される基であることが好ましい。本成分の有機化合物としては、例えば、以下のものが挙げられるが、これらに限定されるものではない。1分子中にメタクリロイル基を2個以上有するオリゴマー、プロピレングリコールジメタクリレート、ポリプロピレングリコールジメタクリレート、ビスフェノールAジメタクリレート、エトキシ化ビスフェノールAジメタクリレート、エトキシ化ポリプロピレングリコールジメタクリレート、トリメチロールプロパントリメタクリレート、ネオペンチルグリコールジメタクリレート、13ブタンジオールジメタクリレートなどが挙げられる。これらの中でも、下記に示す、ネオペンチルグリコールジメタクリレート、13ブタンジオールジメタクリレートが好ましい。ネオペンチルグリコールジメタクリレート日立化成工業株式会社製、商品名:FA-125M13ブタンジオールジメタクリレート新中村化学工業株式会社製、商品名:NKエステルBGA成分の有機化合物は、単独で用いても2種以上を併用してもよい。A成分の使用量は特に制限はないが、熱硬化性アクリル樹脂組成物全質量に対して5~99質量の範囲で用いるのが好ましい。上記化合物が5質量未満では混合液が白濁し、透明な硬化物が得られない。B成分本発明で用いるB成分のケイ素原子に結合した水素原子を1分子中に1個以上有するシロキサン系化合物は、官能基としてSiH基を有するケイ素化合物であればどのようなものでも使用することができる。このようなケイ素化合物としては例えば、一般式3一般式3中、Rは同種もしくは異種の、置換あるいは非置換の一価の炭化水素基、アルコキシ基、アシロキシ基、シリル基、シロキシ基、水酸基、チオ水酸基、アミノ基、シリルアミノ基、および/またはハロゲンを示し、nは1から4までの整数で示される化合物が挙げられる。具体的には、トリメトキシシラン、ジメトキシシラン、メトキシシラン、トリエトキシシラン、ジエトキシシラン、エトキシシラン、トリクロロシラン、ジクロロシラン、クロロシラン、メチルジクロロシラン、フェニルジクロロシラン、メチルジメトキシシラン、フェニルジエトキシシラン、メチルジエトキシシラン、フェニルジエトキシシラン、トリメチルシラン、ジメチルシラン、メチルシラン、トリエチルシラン、ジエチルシラン、エチルシラン、トリフェニルシラン、ジフェニルシラン、フェニルシラン、トリアセトキシシラン、ジアセトキシシラン、アセトキシシランなどが挙げられるが、これらに限定されるわけではない。また、1,1,3,3-テトラメチルジシロキサン、1,1,3,3-テトラエチルジシロキサン、1,1,3,3-テトラフェニルジシロキサン、1,3-ジメチル-1,3-ジフェニルジシロキサン、1,1,3,3-テトラメトキシジシロキサン、1,1,3,3-テトラクロロジシロキサン、1,1,2,2-テトラメチルジシラン、1,1,2,2-テトラエチルジシラン、1,1,2,2-テトラフェニルジシラン、1,1,3,3-テトラメチルジシラザン、1,3,5-トリメチルシクロトリシロキサン、1,3,5,7-テトラメチルシクロテトラシロキサンなどのように、ケイ素原子を2個以上含む化合物も使用可能である。さらに、ポリメチルハイドロジェンシロキサン、末端SiHポリジメチルシロキサンなどのように分子内に1個以上の官能基としてSiH基を有するポリシロキサン、分子内に1個以上の官能基としてSiH基を有するポリシルセスキオキサン、分子内に1個以上の官能基としてSiH基を有するポリカルボシラン、分子内に1個以上の官能基としてSiH基を有するポリシラザン、特開平3-200807号公報、および特開平3-95266号公報に記載されているような有機骨格をもつ官能基としてSiH基を含有する化合物を使用することも可能である。これらのケイ素化合物ケイ素原子に結合した水素原子を1分子中に1個以上有するシロキサン系化合物は単独で使用してもよく、2種以上を併用してもよい。本発明で用いるB成分のケイ素原子に結合した水素原子を1分子中に1個以上有するシロキサン系化合物の使用量は特に制限はないが、熱硬化性アクリル樹脂組成物全質量に対して1質量以上、90質量以下の範囲で用いるのが好ましい。ケイ素化合物が1質量未満では硬化が不十分となり90質量を超えると硬化物が得られない傾向にある。C成分本発明で用いるC成分の白金化合物は、一般的にはヒドロシリル化用触媒として知られているものである。このような白金化合物の例としては、白金の錯体、アルミナ、シリカ、カーボンブラックなどの単体に固体白金を担持させたもの、塩化白金酸、塩化白金酸とアルコール、アルデヒド、ケトンなどとの錯体、白金アセチルアセトナート、白金-オレフィン錯体例えば、PtCH2=CH22PPh32、PtCH2=CH22Cl2;白金-ビニルシロキサン錯体例えば、PtnCH2=CH-Me2SiOSiMe2-CH=CH2m、Pt[MeCH2=CH-SiO4]m、白金-ホスフィン錯体例えば、PtPPh34、PtPBu4、白金-ホスファイト錯体例えば、Pt[POPh3]4式中、Meはメチル基、Buはブチル基、Phはフェニル基を表し、m、nは整数を表す、ジカルボニルジクロロ白金、また、アシュビーAshbyの米国特許第3159601号公報および、3159662号公報中に記載された白金-炭化水素複合体、ならびに、ラモローLamoreauxの米国特許第3220972号公報中に記載された白金アルコラート触媒も挙げられる。さらに、モディックModicの米国特許第3516946号公報中に記載された塩化白金-オレフィン複合体も本発明において有用である。これらの触媒は単独で使用してもよく、2種以上を併用しても構わない。触媒活性の点から、塩化白金酸、白金-オレフィン錯体、白金-ビニルシロキサン錯体、白金アセチルアセトナートが好ましく、白金-ビニルシロキサン錯体が特に好ましい。これらの白金化合物は単独で使用してもよく、2種以上を併用してもよい。また、これら白金化合物の使用量については特に制限はないが、熱硬化性アクリル樹脂組成物全重量に対して0.01質量以上、5質量以下の範囲で用いるのが好ましい。白金化合物が0.01質量未満では硬化が不十分となり、5質量を超えると反応が急激に進行し、発泡などにより硬化物が得られない傾向にある。また、本発明において硬化物表面にべとつき感が生じない程度に官能基としてメタアクリロイル基を分子中に一つ以上有しているメタアクリル化合物を添加することも可能である。なお、本発明において、メタアクリルとはアクリル及びそれに対応するメタクリルを意味する。このようなメタアクリル化合物として特に限定されないが、具体的にはメチルメタアクリレート、エチルメタアクリレート、n-プロピルメタアクリレート、t-ブチルメタアクリレート、イソブチルメタアクリレート、エチルヘキシルメタアクリレート、ステアリルメタアクリレート、ラウリルメタアクリレート、トリデシルメタアクリレート、エトキシエチルメタアクリレート、ブトキシエチルメタアクリレート、2-ヒドロキシエチルメタアクリレート、2-ヒドロキシブチルメタアクリレート、2-ヒドロキシプロピルメタアクリレート、2-メトキシエトキシメタアクリレート、2-エトキシエトキシメタアクリレート、メトキシジエチレングリコールメタアクリレート、エトキシジエチレングリコールメタアクリレート、メトキシトリエチレングリコールメタアクリレート、ブトキシトリエチレングリコールメタアクリレート、メトキシプロピレングリコールメタアクリレート、オクタフルオロペンチルメタアクリレート、N,N-ジメチルアミノエチルメタアクリレート、N,N-ジエチルアミノエチルメタアクリレート、シクロヘキシルモノメタアクリレート及びトリシクロデカンを有するモノメタアクリレートなどの単官能アクリレートが挙げられる。また二官能以上のアクリレートとして、エチレングリコールジメタアクリレート、ジエチレングリコールジメタアクリレート、トリエチレングリコールジメタアクリレート、1,4-ブタンジオールジメタアクリレート、1,6-ヘキサンジオールジメタアクリレート、1,9-ノナンジオールジメタアクリレート、1,10-デカンジオールジメタアクリレート、ジメチロール-トリシクロデカンジメタアクリレート、トリメチロールプロパントリメタアクリレートエトキシ化イソシアヌル酸トリアクリレート、ペンタエリスリトールトリアクリレート、ペンタエリスリトールテトラアクリレート、トリメチロールプロパントリメタアクリレート、ジペンタエリスリトールヘキサアクリレート、ジペンタエリスリトールペンタアクリレート、シロキサン構造を有するメタアクリレート等が挙げられる。これら単官能または二官能以上のアクリレートは、単独で又は二種類以上を組み合わせて使用してもよい。本発明の熱硬化性アクリル樹脂組成物には、上記必須成分以外に、硬化遅延剤、ヒンダードアミン系の光安定剤、フェノール系やリン系の酸化防止剤、紫外線吸収剤、無機充填剤、有機充填剤、カップリング剤、接着性付与剤、重合禁止剤、可塑剤、離型剤、帯電防止剤、難燃剤等を添加してもよい。本発明の熱硬化性アクリル樹脂組成物において、上記A成分、B成分及びC成分の存在下で、樹脂組成物を加熱することで硬化物を得ることができる。なお、上記成分は、加熱の前に、あらかじめ混合することが好ましい。硬化反応の反応温度は、特に限定されないが、50°Cから150°Cであることが好ましい。また、熱硬化する際、酸素の存在する空気環境下以外に、窒素などの不活性ガス環境下で硬化させてもよい。以下、本発明の実施例を示して、本発明をさらに具体的に説明するが、本発明はこれらの実施例に制限されるものではなく、本発明の技術的思想を逸脱しない範囲での種々の変更が可能である。実施例150mLのスクリュー管に、A成分である一般式1で表される1分子中にメタクリロイル基を2個有する有機化合物としてネオペンチルグリコールジメタクリレート4.5g、B成分のケイ素原子に結合した水素原子を1分子中に1個以上有するシロキサン系化合物ケイ素化合物として、nは平均値で25である。の化学式で表されるハイドロジェンポリジメチルシロキサン0.5g、C成分の白金化合物として、白金0-2,4,6,8-テトラメチル-2,4,6,8-テトラビニルシクロテトラシロキサン錯体0.005gを加えて、これらを均一になるまで混合した。次いで、それぞれ厚さ3mm、1mmとなるように底が平らなガラス容器に混合液を入れ、空気雰囲気下、オーブンで100°C、30分、続いて、150°C、30分加熱し硬化物を得た。実施例250mLのスクリュー管に、アクリル樹脂として1,3-ブタンジオールジメタクリレート2.5g、ハイドロジェンポリジメチルシロキサン2.5g、白金0-2,4,6,8-テトラメチル-2,4,6,8-テトラビニルシクロテトラシロキサン錯体0.005gを加えて、これらを均一になるまで混合した。次いで、それぞれ厚さ3mm、1mmとなるように底が平らなガラス容器に混合液を入れ、空気雰囲気下、オーブンで100°C、30分、続いて150°C、30分加熱し硬化物を得た。実施例350mLのスクリュー管に、アクリル樹脂としてネオペンチルグリコールジメタクリレート2.0g、ジメチロール-トリシクロデカンジメタクリレート2.5g、ハイドロジェンポリジメチルシロキサン0.5g、白金0-2,4,6,8-テトラメチル-2,4,6,8-テトラビニルシクロテトラシロキサン錯体0.005gを加えて、これらを均一になるまで混合した。次いで、それぞれ厚さ3mm、1mmとなるように底が平らなガラス容器に混合液を入れ、空気雰囲気下、オーブンで100°C、30分、続いて150°C、30分加熱し硬化物を得た。比較例1ケイ素化合物であるハイドロジェンポリジメチルシロキサンを添加しなかったこと以外は実施例1と同様の条件で、化合物を配合し、硬化反応を行った。しかし、配合液は液状のままで硬化物は得られなかった。比較例2白金化合物である白金0-2,4,6,8-テトラメチル-2,4,6,8-テトラビニルシクロテトラシロキサン錯体を添加しなかったこと以外は実施例1と同様の条件で、化合物を配合し、硬化反応を行った。しかし、配合液は液状のままで硬化物は得られなかった。比較例350mLのスクリュー管に、アクリル樹脂としてジメチロール-トリシクロデカンジメタクリレート4.5g、ハイドロジェンポリジメチルシロキサン0.5g、白金0-2,4,6,8-テトラメチル-2,4,6,8-テトラビニルシクロテトラシロキサン錯体0.005gを加えて、これらを均一になるまで混合した。次いで、それぞれ厚さ3mm、1mmとなるように底が平らなガラス容器に混合液を入れ、空気雰囲気下、オーブンで100°C、30分、続いて150°C、30分加熱し硬化物を得た。硬化物の評価上記実施例1~3、比較例3で得られた硬化物1mm厚について、460nmでの光線透過率とその黄色度を日本分光株式会社製V-570で測定することで透明性を評価した。耐熱着色性の評価として、それぞれ硬化物1mm厚を150°Cのオーブンに入れ72時間放置後の460nmでの光線透過率とそのYI黄変指数を日本分光株式会社製V-570で測定した。硬度実施例1で得られた硬化物3mm厚について、硬度計デュアルメータ、タイプAを用いたショア硬度Aと、硬度計デュアルメータ、タイプDを用いたショア硬度Dを測定した。これらの測定結果をまとめて表1に示した。B成分を用いない比較例1とC成分を用いない比較例2では、アクリル樹脂組成物が硬化せず、また、一般式1と異なるジメタクリレートを用いた比較例3では、硬化物が白濁してしまい透明な硬化物が得られなかった。これに対し、本発明のA、B、C成分を必須として含む実施例1~3の熱硬化性アクリル樹脂組成物は、空気雰囲気でも硬化させることができ、べとつきやタック感の無い硬化物表面を得ることができ、また、透明性と耐熱着色性に優れた硬化物を得ることができる。"